FR 2528415 A1 19831216 FR 8210362 A 19820609 L'inventior. concerne un procédé pour la fabrication, notaamel! in situe de mortier cellulaire. Elle concerne aussi les nouveaux produits obtenus à l'aide de ce procédé. Le mortier allégé est un produit bien connu qui prend de plus en plus d'importance, comme matériaux de revetement en particulier, vis à vis du mortier ordinaire. Il présente, entre autres avantages, ceux de posseder une densité plus faible et des propriétés améliorées d'isolation thermique et phonique. Cependant, la fabrication actuelle des mortiers allegés ne va pas sans inconvenients. C'est ainsi par exemple que jusqu'à présent, la fabrication des mortiers allegés prêt à l'emploi, se fait en incorporant en grande quantité au ciment et autres composants mineraux, des produits legers tels que perlite, vermiculite, polystyr;ne à l'état expansé, qui sont des produits trés onéreux et qui ne permettent pas toujours d'obtenir des densités inférieures à i, au détriment des caractéristiques techniques des matériaux obtenus. La présente invention a pour objet, un procédé de fabrication des mortiers allégés cellulaires de densité égale à 7 ou inférieure telle que 0.8 - 0,6 0,4 qui dans une large mesure est dénué des inconvénients présentés par les procédés actuellement connus et permet d'obtenir des produits nouveaux présentant des avantages particuliers forts interessants. Le procédé selon l'invention est caractérisé essentiellement en ce qu' avant d'être transformé en mortier allegé cellulaire, propre à étire conformé en éléments d'utilisation, le ciment constitutif additionné de préférence de ses ingrédients mineraux conventionnels, voire de tous autres produits appropriés est mélangé avec au moins un agent tensio actif, au moins une laine de verre ou de roche, cet ensemble de corps étant dispersé au sein d'une émulsion du type gaz. Le procédé tel que décrit, offre la particularité de pouvoir être pratiqué dans des appareils courants, suivant des méthodes opératoires simples, par une main d'oeuvre non spécialisée, en tout endroit convenable. C'est à dire que l'on peut pour la première fois obtenir par le procédé selon l'invention des mortiers cellulaires prêt à l'emploi de densité differente, on ne se trouve plus limité à certaines densités comme c'était le cas auparavent. Enfin le procédé melon l'inventior. permet d'obtenir des reveterents conformés en mortier cellulaire dans lequel les pores sont fermés, c'est à dire onstitués par de- alvéoles clos. Il est bien certain que te tels revetem.ents présentent des propriétés d'isolation ther--cue et phonique accrues par rapport aux éléments analogues connus. Ii est manifeste égalenent que les revetements et les éléments du procédé selon l'invention offrent ainsi une bien moindre rétention à l'eau et, par la même, une très bonne stabilité dimensionnelle, ce qui constitue un avantage indiscutable. Le procédé selon l'invention peut être mis en oeuvre de differentes manieres, l'essentiel etant avant tout d'assurer un mélange bien homogène, entre eux, des divers constituants du mortier cellulaire et a'obtenir des alvéoles clos les plus petits possibles, pouvant être inférieurs al millimètre de diamètre, afin d'obtenir les meilleures caractéristiques. D'une manière ou d'une autre, on aboutit toujours aux densités recherchées. Ce mortier prêt à l'emplois tout en possedant le temps de conservation d'un mortier classique, peut être également coulé dans des moules aux formes désirées pour l'obtention d'éléments définitifs de materiaux de construction par exemple et, connaitre au bout de quelques heures un durcissement suffisant pour autoriser sa manipulation. Les éléments qu'il fournit ont une structure à cellules fermées et possedent de bonnes résistances à la traction et à la compression. De plus, l'utilisation du mortier dans les machines à projeter ne modifie en rien sa structure cellulaire et du fait de sa grande tyxotropie l'accrochage sur le support peut être réalisé en grande épaisseur en une seule passe. A titre de mode de réalisation, l'invention va être décrite plus en détail à l'aide d'exemples ci-après, qui ne sauraiert, en aucun cas, limiter de si peu que ce soit la portée de la dite invention. EXEMPLE 1 Densité 1 d'un mortier sec constitué de 115 Kg de ciment blanc 15 Kg de chaux hydraulique 100 Kg de sable 0.3 50 Kg de calcaire 0.3/0.7 additionné des ingrédients usuels dans un tel mortier. C1 est à dire résine, stéarate, methyl ethyl cellulose. On prend à cette formule 2.650 Kg auxquels on ajoute, 0.100 Kg de laine de verre type isolation et réduite en poudre 0.250 Xg d'agent tensio actif soit : 3.000 KG On mélange l'ensemble des composants dans un malaxeur jusqu'à dégagement des gaz et l'expansion de la poudre qui sèche immédiatement. Ce mélange de 3 Kg est introduit dans un malaxeur ot se trouve 1 000 Kg de mortier sec, on malaxe l'ensemble pendant quelques minutes et l'on ensache dans des sacs de 25 Kg pret d l'emploi. A ces sacs l'on ajoute, sur le chantier, l'eau necessaire au gachage, pour obtenir un mortier de revetement cellulaire de densité 1. EXEMPLE 2 Densité 0.8 On prend 4 Kg de poudre réalisé comme dans l'exemple 1 que l'on addition- nent à 1 000 Kg de mortier sec afin d'obtenir la densité 0.8 Densité 0.6 on ajoute 5 Kg de poudre à 1 000 Kg de mortier sec Densité 0.4 on ajoute 6 Kg de poudre à 1 000 Kg de mortier sec On constate qu'il y a repetitivité constante des densités et que les doses de produit sont infimes, 3 pour 1 000 pour une densité de 1 ce qui semble unique sur le plan économique par rapport à ce qui existe. REPETJDICATIONS 1.- Procédé pour la préparation d'une composition pulvérulante homogène et stable à base d'au moins un ciment et de préférence d'autres ingrédients de base, tels notamment que des composés mineraux, comme du sable, caractérisé par le fait que l'on met en contact un agent tension actif avec au moins une laine de verre du type isolation réduite en poudre de façon à obtenir une composition stable après expansion. 2.- Procédé selon la revendication 1 caractérisé en ce que l'agent tensio actif est une solution acqueuse. 3.- Procédé selon la revendication 1 caractérisé en ce que la laine de verre est du type de celle employée dans l'isolation thermique. 4.- Composition homogène et stable, obtenue par la mise en oeuvre du procédé et lelon l'une des quelconques revendications 1 à 3. 5.- Procédé selon les revendications 1 à 4 en ce que la composition homogène obtenue est melangée dans le mortier sec à raison de 3 Kg pour 1000 Kg pour obtenir un produit fini ou semi fini de densité 1. 6.- Procédé selon les reverdications 1 à 4 en ce que la composition homogène obtenue est melangée dans le mortier sec à raison de 4 Kg pour 1000 Kg pour obtenir un produit fini ou semi fini de densité 0.8. 7.- Procédé selon les revendications 7 à 4 en ce que la composition homogène obtenue est melangée dans le mortier sec à raison de 5 Kg pour 1000 Kg pour obtenir un produit fini ou semi fini de densité 0.6. 8.- Procédé selon les revendications 1 à 4 en ce que la composition homogène obtenue est melangée dans le mortier sec à raison de 6 Kg pour 1000 Kg pour obtenir un produit fini ou semi fini de densité 0.4.